СПОСОБ ПОВЫШЕНИЯ ТЕПЛОАККУМУЛИРУЮЩЕЙ СПОСОБНОСТИ СТРОИТЕЛЬНЫХ ЭЛЕМЕНТОВ ИЗ СИЛИКАТА КАЛЬЦИЯ, А ТАКЖЕ СТРОИТЕЛЬНЫЙ ЭЛЕМЕНТ ИЗ СИЛИКАТА КАЛЬЦИЯ

1. Способ повышения теплоаккумулирующей способности строительных элементов из силиката кальция, в частности строительных элементов из пористого бетона, причем в строительные элементы вносят претерпевающий один или несколько фазовых переходов материал, аккумулирующий теплоту за счет плавления (PCM), отличающийся тем, что материал, аккумулирующий теплоту за счет плавления, добавляют в инкапсулированной форме во время изготовления строительных элементов в один или несколько из исходных материалов и/или в один или несколько промежуточных продуктов, так что при дальнейшем изготовлении готовых строительных элементов этот материал оказывается включенным в них.
2. Способ по п.1, отличающийся тем, что инкапсулированный материал, аккумулирующий теплоту за счет плавления, добавляют в микрокапсулах с диаметром от 1 до 40 мкм, предпочтительно от 2 до 20 мкм.
3. Способ по п.1, отличающийся тем, что в качестве материала, аккумулирующего теплоту за счет плавления, используют парафиновую смесь и/или воск.
4. Способ по любому из пп.1-3, отличающийся тем, что в качестве материала, аккумулирующего теплоту за счет плавления, используют материал с точкой плавления между 18 и 35°C, предпочтительно между 22 и 28°C, и теплоаккумулирующей способностью ΔН между 50 и 200 Дж/г, предпочтительно между 80 и 150 Дж/г при фазовом переходе.
5. Способ по п.1, отличающийся тем, что материал, аккумулирующий теплоту за счет плавления, инкапсулируют в оболочку из материала, который стабилен при температурах, по меньшей мере, до 190°C, предпочтительно, по меньшей мере, 200°C.
6. Способ по п.5, отличающийся тем, что материал, аккумулирующий теплоту за счет плавления, инкапсулируют в оболочку из полимера, предпочтительно из полиметилметакрилата с большим числом сшивок.
3
3
7. Способ по п.1, отличающийся тем, что инкапсулированный материал, аккумулирующий теплоту за счет плавления, добавляют в количестве от 5 кг/м до 25 кг/м в пересчете на объем готового строительного элемента.
8. Строительный элемент из материала на основе силиката кальция, предпочтительно из пористого бетона, отличающийся тем, что он содержит материал, аккумулирующий теплоту за счет плавления, в инкапсулированной форме, предпочтительно в форме микрокапсул с диаметром между 1 и 40 мкм, особенно предпочтительно между 2 и 20 мкм.
9. Строительный элемент по п.8, отличающийся тем, что инкапсулированный материал, аккумулирующий теплоту за счет плавления, гомогенно распределен по объему строительного элемента.
3
3
10. Строительный элемент по п.8 или 9, отличающийся тем, что он содержит инкапсулированный теплоаккумулирующий материал в количестве по меньшей мере 5 кг/м, предпочтительно, по меньшей мере 10 кг/м.